(57)【要約】【課題】ウレタン樹脂反応を遅延させ、塗装可能時間を長く保つことを目的に適用されるウレタン樹脂塗料組成物を提供する。【解決手段】炭素数１〜７のモノアルコールを０．５〜５０．０重量％含有させることによってウレタン樹脂反応を遅延させ、塗装可能時間を長く保つことを目的に適用されるウレタン樹脂塗料組成物がウレタン樹脂反応を遅延させ、塗装可能時間を長く保つことが可能となり、塗装可能時間を長く保つことを目的に適用されるウレタン樹脂塗料組成物として好適である。【特許請求の範囲】
【請求項１】
炭素数１〜７のモノアルコールを０．５〜５０．０重量％含有することを特徴とするウレタン樹脂塗料組成物。
【発明の詳細な説明】
【０００１】
【発明の属する技術分野】
本発明は、炭素数１〜７のモノアルコールを０．５〜５０．０重量％含有させることによってウレタン樹脂反応を遅延させ、塗装可能時間を長く保つことを目的に適用されるウレタン樹脂塗料組成物に関する。
【０００２】
【従来の技術】
従来から、ウレタン樹脂反応を遅延させ、塗装可能時間を長く保つ目的で、反応性の低いイソシアネート樹脂やポリオール樹脂を配合したウレタン樹脂組成物はよく知られている。また、ウレタン樹脂反応を遅延させ、塗装可能時間を長く保つ目的で、カプロラクタムやメチルエチルケトオキシムなどでイソシアネートをブロック化したウレタン樹脂塗料組成物もよく知られている。（例えば非特許文献１）
【０００３】
【非特許文献１】
新高分子文庫  ７  塗料用合成樹脂入門（高分子刊行会）第５９ページ
【０００４】
【発明が解決しようとする課題】
しかしながら、ウレタン樹脂反応を遅延させ、塗装可能時間を長く保つ目的で、反応性の低いイソシアネート樹脂やポリオール樹脂を選定する場合は、本来要求する塗膜性能を設計する上で、多大な検討を要する。さらに、既存のウレタン樹脂塗料組成物の塗装可能時間を長く保つためには、塗膜組成の変更を余儀なくされる。また、ウレタン樹脂反応を遅延させ、塗装可能時間を長く保つ目的で、カプロラクタムやメチルエチルケトオキシムなどでイソシアネートをブロック化したウレタン樹脂塗料組成物においては、そのブロック化工程に多大なエネルギーを要する。さらに、既存のウレタン樹脂塗料組成物の塗装可能時間を長く保つためには、塗膜組成の変更を余儀なくされる。このため、容易にウレタン樹脂反応を遅延させ、塗装可能時間を長く保つことのできるウレタン樹脂塗料組成物の発明が求められている。
【０００５】
【課題を解決するための手段】
本発明者は、前記課題を解決すべく、ウレタン樹脂反応を遅延させ、塗装可能時間を長く保つことを目的に適用されるウレタン樹脂塗料組成物の研究を鋭意行った結果、炭素数１〜７のモノアルコールを０．５〜５０．０重量％含有させることによってウレタン樹脂反応を遅延させ、塗装可能時間を長く保つことができるウレタン樹脂塗料組成物を見いだし、本発明を完成した。
【０００６】
【発明の実施の形態】
すなわち本発明は、炭素数１〜７のモノアルコールを０．５〜５０．０重量％含有させることによってウレタン樹脂反応を遅延させ、塗装可能時間を長く保つことを目的に適用されるウレタン樹脂塗料組成物に関するものである。
【０００７】
本発明で使用する炭素数１〜７のモノアルコールは、メタノール、エタノール、プロパノール、ブタノール、ペンタノール、ヘキサノール、およびヘプタノールと、これらの異性体などが単独または２種類以上複合して使用することができる。
【０００８】
本発明で使用する炭素数１〜７のモノアルコールは、０．５〜５０．０重量％含有させる必要がある。０．５重量％を下回る含有量では、ウレタン樹脂反応を遅延させ、塗装可能時間を長く保つ効果が顕著でないために好ましくない。５０．０重量％を超える含有量では、ウレタン樹脂塗料組成物の有効塗膜成分が少なくなり、昨今の排出溶剤削減や大気汚染低減の観点から好ましくない。また、これらのモノアルコールは、本発明で使用するウレタン樹脂塗料組成物を構成する、活性水素を有するポリメリックポリオール樹脂を主成分とする主剤と、ポリイソシアネートプレポリマーを主成分とする硬化剤の２成分それぞれに、あらかじめ混入する。さらに、前記主剤と硬化剤を混合する際に、モノアルコールを混入することもできる。
【０００９】
本発明で使用するウレタン樹脂塗料組成物は、活性水素を有するポリメリックポリオール樹脂を主成分とする主剤と、ポリイソシアネートプレポリマーを主成分とする硬化剤の２成分で構成され、塗装前に決められた一定範囲の割合で混合して使用する塗料である。活性水素を有するポリメリックポリオール樹脂には油変性アルキッド樹脂、オイルフリーポリエステル樹脂、ポリカーボネートポリオール樹脂などのポリエステルポリオール樹脂、アクリルポリオール樹脂、水酸基含有ビニルポリマー、水酸基含有フッ素樹脂、エーテル結合含有ポリエーテルポリオール樹脂やエポキシポリオール樹脂などが単独または２種類以上複合して使用することができる。またモノマーのポリオール樹脂を一部ブレンドすることもできる。ポリイソシアネートプレポリマーにはトルエンジイソシアネート、メチレンジイソシアネート、キシリレンジイソシアネート、ヘキサメチレンジイソシアネート、イソホロンジイソシアネートなどのジイソシアネートを、ＴＭＰアダクト、ビュレット、イソシアヌレートなどにしたものが単独または２種類以上複合して使用することができる。またジイソシアネートを一部ブレンドすることもできる。
【００１０】
本発明で使用するウレタン樹脂塗料組成物を構成する、活性水素を有するポリメリックポリオール樹脂を主成分とする主剤と、ポリイソシアネートプレポリマーを主成分とする硬化剤の２成分には、それぞれ溶剤、顔料、添加剤など一般の塗料に使用される物質をあらかじめ混入できる。
【００１１】
本発明で使用する反応性２液型ポリウレタン樹脂系塗料の塗装は、エアスプレー塗装、エアレススプレー塗装、エアラップエアレススプレー塗装、ベル塗装、静電塗装などの塗装方法で行うことが好ましいが、シャワー塗装、カーテンフロー塗装、ローラー、刷毛などの塗装方法で行うこともできる。
【００１２】
反応性２液型ポリウレタン樹脂系塗料の塗装後は、硬化乾燥するまで放置するが、さらに硬化乾燥の促進のために、塗装された物品を加熱することができる。
【００１３】
【実施例】
次に、本発明の実施例について説明する。
〔実施例および比較例〕
神東ハーバーツ・オートモティブ・システムズ株式会社製の「Ｈｅｒｂｅｒｔｓ  ２Ｋ  Ｃｌｅａｒ  ＨＳＣ−５０−１主剤」と「Ｈｅｒｂｅｒｔｓ  ２Ｋ  Ｃｌｅａｒ  ＨＳＨ−５０１硬化剤」を規定の混合比率で混合したものに、ブタノールとキシレンを各任意の量配合したウレタン樹脂塗料組成物を得た。
【００１４】
〔試験例〕
前記のようにしてウレタン塗料組成物を、室温２０℃、密閉の状態で放置し、１日ごとにウレタン樹脂塗料組成物の状態を観察し、２日後、５日後、および１０日後の結果を示す。
観察は、ウレタン樹脂塗料組成物の入った容器を傾け、○＝流動性がある、△＝わずかに流動性がある、×＝流動性がない、の３水準で評価した。ウレタン樹脂塗料組成物の詳細と試験結果は表１に記した。
【００１５】
【表１】
2004307777.tif 000002
【００１６】
【発明の効果】
本発明によれば、炭素数１〜７のモノアルコールを０．５〜５０．０重量％含有させることによってウレタン樹脂反応を遅延させ、塗装可能時間を長く保つことが可能となり、ウレタン樹脂反応を遅延させ、塗装可能時間を長く保つことができるウレタン塗料組成物として好適である。